(57)【要約】【課題】管状体内に、シリカ粒子を、脱落することなく、かつ、目詰まりすることなく、充填、固定化させた多孔質シリカ複合材の製造方法を提供し、さらに、該多孔質シリカ複合材を用いて、物理的強度が高く、耐溶剤性にも優れ、かつ、保存性にも優れた電気浸透流ポンプを提供する。【解決手段】（ａ）管状体１内にシリカ粉末４を充填させる工程と、（ｂ）前記管状体１内にアルカリ溶液５を通液し、該管状体１内壁およびシリカ粉末４を接合させる工程と、（ｃ）前記アルカリ溶液５を除去する工程とを経ることにより多孔質シリカ複合材８を製造し、該多孔質シリカ複合材８の管状体１の両端部に電極を設け、５０Ｖ以上５．０ｋＶ以下の直流電圧の印加により電気浸透流ポンプとして作動するように構成する。【選択図】図１
2007106626.tif 000002
【特許請求の範囲】
【請求項１】
管状体内にシリカ粉末を充填させる工程と、前記管状体内にアルカリ溶液を通液し、該管状体内壁およびシリカ粉末を接合させる工程と、前記アルカリ溶液を除去する工程とを備えていることを特徴とする多孔質シリカ複合材の製造方法。
【請求項２】
前記アルカリ溶液の濃度が３重量％以上１０重量％以下であることを特徴とする請求項１記載の多孔質シリカ複合材の製造方法。
【請求項３】
前記アルカリ溶液の除去工程においては、該アルカリ溶液を６０℃以上７５℃以下で蒸発させることを特徴とする請求項１または請求項２記載の多孔質シリカ複合材の製造方法。
【請求項４】
請求項１から請求項３のいずれかに記載された方法により製造された多孔質シリカ複合材の管状体の両端部に電極が設けられ、５０Ｖ以上５．０ｋＶ以下の直流電圧の印加により作動するように構成されていることを特徴とする電気浸透流ポンプ。
【発明の詳細な説明】
【技術分野】
【０００１】
本発明は、管状体内に多孔質シリカが固定化された多孔質シリカ複合材の製造方法および該多孔質シリカ複合材を用いた電気浸透流ポンプに関する。
【背景技術】
【０００２】
近年、医学、生化学、化学等の分野においては、合成、分離、混合、分析等の操作を、集積化、小型化、高効率化させたマイクロ総合分析システム（μＴＡＳ）等が注目されている。このμＴＡＳは、数ｃｍ2程度の大きさのガラスや樹脂チップ上に、μｍオーダーの微細な流路を集積加工し、該チップ内における試薬の移動制御や反応検出を行う制御検出器等から構成される。
【０００３】
前記μＴＡＳ等に用いられる微細流路において、微少の液体を流動させるための駆動力としては、電気浸透流を利用した電気浸透流ポンプが知られている。
図３に、電気浸透流ポンプの簡略的な構造を示す。図３に示すポンプは、ガラスチップ２１上に、液体タンク２２，２３が形成され、これら両タンク２２，２３を連結するように流路２４が配置されている。両タンク２２，２３には、それぞれ電極２５，２６が設けられている。
前記電極２５，２６間を直流電源２７に接続し、直流高電圧を印加することにより、タンク２２からタンク２３、または、タンク２３からタンク２２へ液体が移送され、ポンプとしての作用を奏する。
【０００４】
従来の電気浸透流ポンプにおいては、前記流路４として、ゲル担体を充填させたキャピラリが用いられていた。このゲル充填キャピラリは、キャピラリ内に、ゲルを固定化させるための二重結合等を有するカップリング剤を塗布し、該キャピラリ内において、アクリルアミド等のモノマー溶液を重合させてゲル化および固定化させることにより作製されたものが一般的であった（例えば、特許文献１参照）。
【特許文献１】特開２００３−２７９５３６号公報
【発明の開示】
【発明が解決しようとする課題】
【０００５】
しかしながら、上記のような従来の電気浸透流ポンプにおいては、前処理も含めて製造工程が煩雑であり、キャピラリ内における重合度の調整等が難しく、均一なゲル充填性や良好な再現性を得ることが困難である等の課題を有していた。また、有機ポリマーを用いるため、耐溶剤性や物理的強度等も十分とは言えず、耐久性に劣り、ある程度の湿度を有する環境下での保存を要する等、取扱いが容易ではなった。
【０００６】
そこで、本発明は、上記のような課題を解決するためには、ポリアクリルアミド等の有機ポリマーゲルに代わるものとして、ガラスの主成分であるシリカの粉末をキャピラリ等の管状体内に固定化させたものを好適に用いることができると考えた。
しかしながら、シリカ粉末を管状体内に充填して固定化させるためには、管状体両端に、管状体内からの粉末の流出を防止するフィルタ等の手段を配置する必要があり、実際に、電気浸透流ポンプ等に使用して作動させた場合、フィルタの目詰まり、シリカ微粒子の流出等の不具合が生じた。
【０００７】
また、他の手段として、熱による表面融解、あるいはまた、接着剤を使用して、シリカ粒子同士を結合させ、かつ、管状体内に固定させる方法が考えられる。
しかしながら、これらの方法では、シリカ粒子間の空間が塞がれて目詰まりが生じ、また、接着剤により表面がガラス質でなくなる等により、電気浸透流ポンプとして作動させることは困難であった。
【０００８】
本発明は、上記技術的課題を解決するためになされたものであり、管状体内に、シリカ粒子を、脱落することなく、かつ、目詰まりすることなく、充填、固定化させた多孔質シリカ複合材の製造方法を提供し、さらに、該多孔質シリカ複合材を用いて、物理的強度が高く、耐溶剤性にも優れ、かつ、保存性にも優れた電気浸透流ポンプを提供することを目的とするものである。
【課題を解決するための手段】
【０００９】
本発明に係る多孔質シリカ複合材の製造方法は、管状体内にシリカ粉末を充填させる工程と、前記管状体内にアルカリ溶液を通液し、該管状体内壁およびシリカ粉末を接合させる工程と、前記アルカリ溶液を除去する工程とを備えていることを特徴とする。
上記製造方法によれば、シリカ粒子同士を相互に化学的に接合させて多孔質体を形成させ、同時に、管状体内壁にも固着させることができ、管状体と一体化した多孔質シリカ複合材が得られる。
【００１０】
前記製造方法においては、アルカリ溶液の濃度が３重量％以上１０重量％以下であることが好ましい。
上記濃度範囲内のアルカリ溶液を用いることにより、シリカ粒子表面を適度に溶解させて十分に接合させ、均質なシリカ多孔質体を形成することができ、また、残留アルカリ分の除去も容易となる。
【００１１】
また、前記アルカリ溶液の除去工程においては、該アルカリ溶液を６０℃以上７５℃以下で蒸発させることが好ましい。
上記温度範囲内でアルカリ溶液を揮発させることにより、アルカリによる急激な反応の進行等を抑制することができ、また、シリカ粒子同士およびシリカ粒子と管状体内壁とを十分に固着接合させることができる。
【００１２】
また、本発明に係る電気浸透流ポンプは、上記方法により製造された多孔質シリカ複合材の管状体の両端部に電極が設けられ、５０Ｖ以上５．０ｋＶ以下の直流電圧の印加により作動するように構成されていることを特徴とする。
本発明に係る製造方法により得られた多孔質シリカ複合材は、電気浸透流ポンプとして好適に用いることができる。
【発明の効果】
【００１３】
上述したとおり、本発明に係る多孔質シリカ複合材の製造方法によれば、あらゆる材質の管状体内に、シリカ粒子を、脱落することなく、かつ、目詰まりすることなく、均質な多孔質体として固定化させることができる。
また、上記製造方法により得られた多孔質シリカ複合材を用いた本発明に係る電気浸透流ポンプは、従来の有機ポリマーゲルを用いたものと比較して、物理的強度が高く、また、化学的に安定であり、耐溶剤性にも優れているため、保存性、耐久性に優れている。しかも、目詰まりや充填材の流出等を生じることなく、効率的に、液体の移送を行うことができる。
したがって、本発明に係る電気浸透流ポンプは、複雑なメカニクスを要しないポンプであり、小型化を図ることができ、ガラスチップ等のデバイス上への搭載も可能であり、μＴＡＳ等におけるマイクロポンプ、ナノポンプ等にも適用可能である。
【発明を実施するための最良の形態】
【００１４】
以下、本発明をより詳細に説明する。
本発明に係る多孔質シリカ複合材の製造方法は、管状体内へのシリカ粉末の充填工程、アルカリ溶液による前記管状体内壁およびシリカ粉末の接合工程、アルカリ溶液の除去工程を経ることにより、多孔質シリカ複合材を得る方法である。
上記製造方法によれば、接着剤等を用いることなく、シリカ粒子同士を相互に化学的に接合させて多孔質体を形成させるのと同時に、管状体内壁にも固着させることができ、管状体と一体化した多孔質シリカ複合材を得ることができる。
【００１５】
本発明において用いられるシリカ粉末は、管状体内に充填して接合され、均質な多孔質体を形成させる観点から、平均粒径が５μｍ以上１００μｍ以下の球状であることが好ましく、より好ましくは、５μｍ以上３０μｍ以下である。
【００１６】
前記シリカ粉末を収容する管状体の材質は、管状に成形可能であり、かつ、アルカリ溶液により表面が溶解し、その溶解部分において接着作用を奏するものであればいずれでもよく、例えば、ガラス、プラスチック、金属、セラミックス、ゴム、紙等を用いることができる。これらのうち、ガラス、プラスチック等が好適に用いられる。特に、加工性、透光性、耐溶剤性に優れ、かつ、シリカ成分を有する材質であり、シリカ粒子との接合が良好である等の観点から、ガラスが好適に用いられる。
【００１７】
また、前記管状体の大きさは、その使用目的に応じて適宜調整することができる。μＴＡＳ等における微細流路、キャピラリ等の極細管でもよく、加工性の観点からは、内径は、０．２ｍｍ以上１０．０ｍｍ以下であることが好ましく、より好ましくは、０．５ｍｍ以上５．０ｍｍ以下である。また、管状体の長０．５ｍｍ以上５０．０ｍｍ以下であることが好ましく、より好ましくは、３．０ｍｍ以上３０．０ｍｍ以下である。
【００１８】
前記管状体の内部へのシリカ粉末の導入は、全体に均質に充填させるために、管状体の一端に減圧ポンプを接続して、吸引させながら行うことが好ましい。この際、減圧ポンプ側には、シリカ粉末が管状体の端部において留まるように、フィルタを設ける。
また、管状体の両端まで、シリカ粉末を充填させ、また、フィルタの装着容易等の観点から、該管状体の両端には、シリコーンチューブ、ゴム管等を嵌め込んでおくことが好ましい。このシリコーンチューブ等は、アルカリ溶液による接合工程の後、該シリコーンチューブ内にまで導入されたシリカ粉末およびフィルタとともに取り外すことにより、前記管状体の両末端まで、シリカ粉末を容易に固定化させることができる。
あるいはまた、管状体の末端にまでシリカ粒子を充填させた多孔質シリカ複合材を得るためには、管状体に切り代を設けておき、後に、必要な長さ分だけ切断して採取してもよい。
【００１９】
本発明においては、アルカリ溶液を用いて、シリカ粒子同士の接合およびシリカ粒子と管状体内壁との接合を行う。
所定のアルカリ溶液により、シリカ粒子表面および管状体内壁を溶解し、後に、このアルカリ溶液を除去することによって、シリカ粒子表面同士を接合し、同時に、シリカ粒子を管状体内壁にも固定化させる。
このように、アルカリ溶液を用いることにより、接着剤や高温加熱手段等を要することなく、シリカ粒子の脱落や、目詰まりない多孔質シリカ複合材を容易に得ることができる。
【００２０】
前記アルカリとしては、具体的には、水酸化ナトリウム、水酸化カリウム、水酸化カルシウム等のアルカリ金属、アルカリ土類金属の水酸化物等が挙げられる。これらは、一般に強アルカリと呼ばれる部類に属するものである。これらのうち、水酸化ナトリウム、水酸化カリウム、水酸化カルシウム等が好適に用いられ、水酸化カリウムを用いることがより好ましい。
なお、有機アルカリは、有機物が管状体内に残留するおそれがあるため好ましくない。
前記アルカリ溶液としては、水溶液が好適に用いられるが、それ以外にも、例えば、アルカリのアルコール溶液等であってもよいが、後の除去工程において、容易に揮発除去し得る溶媒を用いることが好ましい。
【００２１】
また、前記アルカリ溶液は、濃度が３重量％以上１０重量％以下であることが好ましい。
前記濃度が３重量％未満である場合は、シリカ粒子表面が十分に溶解せず、接合が不十分となる。一方、前記濃度が１０重量％を超える場合は、シリカ粒子表面が過溶解となり、均質なシリカ多孔質体が形成されず、また、残留アルカリ分を後の洗浄によって除去することが困難となる。
前記濃度は、３重量％以上５重量％以下であることがより好ましい。
【００２２】
前記アルカリ溶液の除去は、６０℃以上７５℃以下で蒸発させることにより行うことが好ましい。
上記温度範囲内に加熱して、アルカリ溶液を揮発させる間に、シリカ粒子同士およびシリカ粒子と管状体内壁とが固着する。また、上記のような比較的低温での加熱により、アルカリによる急激な反応の進行によるシリカ多孔質複合材の変質、変形等の防止も図ることができる。
【００２３】
上記アルカリ溶液の除去工程の後は、残留アルカリ分を完全に除去するために、３％程度の塩酸、酢酸等を管状体内に通液させて、中和処理を行うことが好ましい。前記中和処理後は、純水により、多孔質シリカ複合材内に残留する塩および酸を完全に流去させる。
【００２４】
上記製造工程を経て得られた多孔質シリカ複合材においては、重量測定法(シリカの比重を２．２とした場合）により求めた管状体内のシリカ充填率は７０〜７５％程度であり、また、均質なシリカ多孔質体が形成される。
このような多孔質シリカ複合材は、管状体内に通液した際、シリカ粒子の流出および目詰まりを生じないものである。
【００２５】
以下、本発明に係る多孔質シリカ複合材の製造方法について、図１に基づいて、具体的な製造工程の一例を述べる。下記においては、管状体として、内径４ｍｍ、長さ３０ｍｍのガラス管を用いた場合を例として示すが、本発明に係る製造方法は、これに限定されるものではない。
まず、ガラス管１の両端に、該両端から１０ｍｍ程度突き出すような状態でシリコーンチューブ２を嵌める。このシリコーンチューブ２の一方に、シリカ粉末流出防止フィルタ３を取り付ける（図１（ａ）参照）。
前記ガラス管１内全体に、減圧ポンプ（図示せず）を用いて吸引しながら、シリカ粉末４を導入し、導入口側のシリコーンチューブ２内まで充填させる。さらに、フィルタ３側から吸引しながら、３重量％水酸化カリウム溶液５を通液させる（図１（ｂ）参照）。
そして、６０℃以上７５℃以下で１０〜１５時間程度加熱した後、ガラス管１両端のシリコーンチューブ２およびフィルタ３を除去した。
次に、約３％塩酸６を通液させて中和処理を行い、さらに、純水７で洗浄することにより、多孔質シリカ複合材８が得られる（図１（ｃ）参照）。
【００２６】
上記本発明に係る方法により製造された多孔質シリカ複合材は、電気浸透流ポンプとして好適に用いることができる。すなわち、本発明に係る電気浸透流ポンプは、前記多孔質シリカ複合材の管状体の両端部に電極を設け、直流高電圧の印加により作動するように構成される。
印加する電圧は、管状体の断面積、長さ、また、移送する液体の種類や量等に応じて適宜調整されるが、５０Ｖ以上５．０ｋＶ以下であることが好ましく、より好ましくは、５００Ｖ以上３．０ｋＶ以下である。
【００２７】
従来、電気浸透流を効率よく発生させる手段として用いられる石英ガラスキャピラリは、溶液と接触することにより、そのガラス質表面のシラノール基が解離して−の電荷を持ち、これに溶液中の＋イオンが引き寄せられて電気二重層（ζ電位）を形成する。このため、直流高電圧を印加すると、この可動の＋イオンがカソード方向に移動し、これに伴い、キャピラリ内のバルク（溶液）も粘性によって流動する。
これに対して、上記のような本発明に係る多孔質シリカ複合材を用いれば、管状体内に表面積が大きい微細な空間が均質に形成されており、シリカ粒子（多孔質体）のシラノール基表面において電気浸透流を効率よく発生させることができる。
また、上記のような本発明に係る電気浸透流ポンプは、流路内にはシリカが充填されているため、ポリアクリルアミド等の有機ポリマーゲルが充填されている従来の電気浸透流ポンプに比べて、材質において、物理的強度が高く、また、化学的安定性、耐溶剤性にも優れており、保存性、耐久性に優れている。さらに、目詰まりや充填材の流出等を生じることなく、液体の移送をより効率的に行うことができるという利点も有している。
【実施例】
【００２８】
以下、本発明を実施例に基づきさらに具体的に説明するが、本発明は下記の実施例により制限されるものではない。
［実施例１］
図１に示すような製造工程により、本発明に係る多孔質シリカ複合材を作製した。
まず、内径４ｍｍ、外径６ｍｍ、長さ３０ｍｍのソーダガラス製ガラス管１の両端に、該両端から１０ｍｍ程度突き出すような状態でシリコーンチューブ２を嵌めた。このシリコーンチューブの一方に、ポリプロピレン製のシリカ粉末流出防止フィルタ３を取り付けた（図１（ａ）参照）。
前記ガラス管内全体に、減圧ポンプ（図示せず）を用いて吸引しながら、平均粒径１０μｍのシリカ粉末４を導入し、導入口側のシリコーンチューブ２内まで充填させた。さらに、フィルタ３側から吸引しながら、３重量％水酸化カリウム溶液５を０．３ｍｌ通液させた（図１（ｂ）参照）。
そして、６５℃で１２時間加熱した後、ガラス管１両端のシリコーンチューブ２およびフィルタ３を除去した。
次に、約３％塩酸６を通液させて中和処理を行い、さらに、約１０ｍｌの純水７で洗浄し、多孔質シリカ複合材８を得た（図１（ｃ）参照）。
得られた多孔質シリカ複合材８におけるガラス管内のシリカ充填率は、重量測定法（シリカ比重を２．２とした場合）により求めたところ、７５％であった。
また、得られた多孔質シリカ複合材８においては、ガラス管内からのシリカ粒子の脱落は見られなかった。
【００２９】
［実施例２］
実施例１で作製した多孔質シリカ複合材８を用いて、図２に示すような構成の電気浸透流ポンプを作製した。
すなわち、多孔質シリカ複合材８のガラス管の一端に、電極（＋）９を配置した溶液タンク１０を設け、ガラス管の他端を筒状電極（−）１１とし、直流電源１２と接続して、電極間に直流高電圧を印加したところ、矢印方向に液流が生じることが認められた。
このポンプにおいて、電圧１．５ｋＶを印加した場合、液流の流量は、最大１００μｌ／ｍｉｎ程度であった。
【産業上の利用可能性】
【００３０】
本発明に係る方法により製造された多孔質シリカ複合材を用いた電気浸透流ポンプは、複雑なメカニクスを要することなく、小型化を図ることができ、ガラスチップ等のデバイス上への搭載も可能であり、μＴＡＳ等におけるマイクロポンプ、ナノポンプ等にも適用可能である。
【図面の簡単な説明】
【００３１】
【図１】本発明に係る多孔質シリカ複合材の製造工程を説明するための概略図である。
【図２】実施例２に係る電気浸透流ポンプの構造を示す概略図である。
【図３】電気浸透流ポンプの構造を説明するための簡略図である。
【符号の説明】
【００３２】
１          ガラス管
２          シリコーンチューブ
３          フィルタ
４          シリカ粉
５          水酸化カリウム溶液
６          塩酸
７          純水
８          多孔質シリカ複合材
９          電極
１０        溶液タンク
１１        筒状電極
１２        直流電源
２１        ガラスチップ
２２，２３  タンク
２４        流路
２５，２６  電極
２７        直流電源
【図１】
2007106626.tif 000003
【図２】
2007106626.tif 000004
【図３】
2007106626.tif 000005